【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
−  プロピレンポリマー組成物を含む押出物を約１〜約２０メガラドの放射線を用いて照射して照射した押出物を形成すること；プロピレンポリマー組成物は減酸素環境中で照射し、ここで、活性酸素を、減酸素環境の総容量に関して約１５容量％未満の濃度にし、当該濃度を維持する；
−  照射済み押出物内に有意量の長鎖分枝を形成するに足る期間にわたって減酸素環境中に照射済み押出物を維持すること；そして
−  照射済み押出物が減酸素環境中で照射済み押出物中に存在する遊離基を実質的に不活性にしながら照射済み押出物を処理すること
を含む方法であって、ここで、前記プロピレンポリマー組成物が：
（Ａ）２．１〜３．４の多分散指数を示すプロピレンポリマー物質；及び
（Ｂ）ヒンダードアミン類、ヒドロキシルアミン類、ニトロン類、アミンオキシド類、ベンゾフラノン類、有機ホスファイト類、ホスホナイト類又はこれらの混合物から選択される非フェノール系安定剤を、プロピレンポリマーの重量を基準に０．００１〜１ｐｐｈ
を含む、方法
【請求項２】
押出物を、約２〜約１５メガラドの放射線を用いて照射する、請求項１に記載の方法。
【請求項３】
押出物を、約３〜約９メガラドの放射線を用いて照射する、請求項２に記載の方法。
【請求項４】
プロピレンポリマーを、下記の（ａ）〜（ｆ）：
（ａ）８０％より大きいキシレン不溶分を有する結晶性プロピレンホモポリマー、
（ｂ）８０％より大きいキシレン不溶分を有する、プロピレンと、エチレン及びＣ４−Ｃ１０α−オレフィンからなる群から選択されるオレフィンとを含む結晶性ランダムコポリマーであり、ただし、α−オレフィンがエチレンのとき、結晶性ランダムコポリマーは約１０重量％の最大重合化エチレン含量を含み、α−オレフィンがＣ４−Ｃ１０α−オレフィンのとき、結晶性ランダムコポリマーは約２０重量％の最大重合化α−オレフィン含量を含む、
（ｃ）プロピレンと、エチレン、Ｃ４−Ｃ１０α−オレフィン類、及びこれらの混合物からなる群から選択される２種類のオレフィンとの結晶性ランダムターポリマーであり、ただし、当該結晶性ランダムターポリマーは約２０重量％の最大重合化Ｃ４−Ｃ１０α−オレフィン含量を含み、少なくとも１種のα−オレフィン類がエチレンのとき、該結晶性ランダムターポリマーは約５重量％の最大重合化エチレン含量を含む、
（ｄ）（ｉ）約１０重量部〜約６０重量部の、少なくとも８０％のキシレン不溶分を有する結晶性プロピレンホモポリマー、又は約６０％を超えるキシレン不溶分を有し、（ａ）プロピレン及びエチレン、（ｂ）プロピレン、エチレン及びＣ４−Ｃ１０α−オレフィン並びに（ｃ）プロピレン及びＣ４−Ｃ１０α−オレフィンからなる群から選択される結晶性コポリマーであり、当該コポリマーのプロピレン含量が約８５重量％を超え；（ｉｉ）約３重量部〜約２５重量部のエチレン及びプロピレン、又はエチレン及びＣ４−Ｃ１０α−オレフィンからなるコポリマー、ここで、当該コポリマーは周囲温度でキシレンに不溶である、並びに（ｉｉｉ）約１０重量部〜約８０重量部の、（ａ）エチレン及びプロピレン、（ｂ）エチレン、プロピレン及びＣ４−Ｃ１０α−オレフィン、並びに（ｃ）エチレン及びＣ４−Ｃ１０α−オレフィンからなる群から選択されるエラストマーコポリマーであり、ここで、当該エラストマーコポリマーは、場合により、約０．５重量％〜約１０重量％のジエンを含むことができ、そして７０重量％未満のエチレンを含み、当該エラストマーコポリマーは周囲温度でキシレンに可溶であり、その極限粘度は約１．５〜約４．０ｄｌ／ｇである
を含むオレフィンポリマー組成物であり、当該オレフィンポリマー組成物の総重量を基準に（ｉｉ）及び（ｉｉｉ）は合計で約５０重量％〜９０重量％となり、（ｉｉ）／（ｉｉｉ）は０．４未満の重量比であり；当該オレフィンポリマー組成物は少なくとも２段階の重合で製造される、
（ｅ）（ｉ）約１０重量％〜約６０重量％の、少なくとも８０％のキシレン不溶性を示すプロピレンホモポリマー、又は（ａ）エチレン及びプロピレン、（ｂ）エチレン、プロピレン及びＣ４−Ｃ１０α−オレフィン、並びに（ｃ）エチレン及びＣ４−Ｃ１０α−オレフィンからなる群から選択される結晶性コポリマーであり、当該結晶性コポリマーは８５重量％を超えるプロピレン含量を含み、６０％を超えるアイソタクチック指数である、（ｉｉ）約２０重量％〜約６０重量％の、（ａ）エチレン及びプロピレン、（ｂ）エチレン、プロピレン及びＣ４−Ｃ１０α−オレフィン、並びに（ｃ）エチレン及びα−オレフィンからなる群から選択される非晶質コポリマーであり、当該非晶質コポリマーは７０重量％未満のエチレンを含み、周囲温度でキシレンに可溶性であり、当該非晶質コポリマーは、場合により、約０．５重量％〜約１０重量％のジエンを含むことができ、そして，（ｉｉｉ）約３重量％〜約４０重量％の、エチレン及びプロピレンからなるコポリマー又はエチレン及びα−オレフィンからなるコポリマーであり、当該コポリマーは周囲温度でキシレンに不溶性である
を含む熱可塑性オレフィン；そして
（ｆ）これらの混合物
から選択する、請求項１〜３のいずれかに記載の方法。
【請求項５】
プロピレンポリマーを、結晶性プロピレンホモポリマー類、プロピレンと、エチレン若しくはＣ４−Ｃ１０α−オレフィン類から選択されるオレフィンとを含む結晶性ランダムコポリマー類又はこれらの混合物から選択する、請求項４に記載の方法。
【請求項６】
非フェノール系安定剤を、ヒンダードアミン類、ヒドロキシルアミン類、ホスファイト類またはこれらの混合物から選択する、請求項１〜５のいずれかに記載の方法。
【請求項７】
非−フェノール系安定剤が、約０．００５〜約０．５ｐｐｈの量で存在する、請求項１〜６のいずれかに記載の方法。
【請求項８】
請求項１〜７のいずれかに記載の方法により製造した照射済み押出物。
【請求項９】
−  プロピレンポリマー組成物を有機過酸化物で処理して、２．１〜３．４の
多分散指数を示すビスブレーク化生成物を形成すること、
前記プロピレンポリマー組成物が：
（Ａ）プロピレンポリマー；及び、場合により、
（Ｂ）ヒンダードアミン類、ヒドロキシルアミン類、ニトロン類、アミンオキシド類、ベンゾフラノン類、有機ホスファイト類、ホスホナイト類又はこれらの混合物から選択される非フェノール系安定剤を、プロピレンポリマーの重量を基準に０．００１〜１ｐｐｈ
を含み、
−  前記ビスブレーク化生成物を約１〜約２０メガラドの放射線を用いて照射して照射したビスブレーク化生成物を形成する；ビスブレーク化生成物は減酸素環境中で照射し、ここで、活性酸素を、減酸素環境の総容量に関して約１５容量％未満の濃度にし、当該濃度を維持すること；
−  前記照射済み、ビスブレーク化生成物内に有意量の長鎖分枝を形成するに足る期間にわたって減酸素環境中に照射済みビスブレーク化生成物を維持すること；そして
−  照射済みビスブレーク化生成物が減酸素環境中で照射済みビスブレーク化生成物中に存在する遊離基を実質的に不活性にしながら照射済みビスブレーク化生成物を処理すること
を含む方法。
【請求項１０】
前記照射済み、ビスブレーク化生成物が押出物の形態である、請求項９に記載の方法。
【請求項１１】
ビスブレーク化生成物を、約２〜約１５メガラドの放射線で照射する、請求項９又は１０に記載の方法。
【請求項１２】
ビスブレーク化生成物を、約３〜約９メガラドの放射線で照射する、請求項１１に記載の方法。
【請求項１３】
プロピレンポリマーを、下記の（ａ）〜（ｆ）：
（ａ）８０％より大きいキシレン不溶分を有する結晶性プロピレンホモポリマー、
（ｂ）８０％より大きいキシレン不溶分を有する、プロピレンと、エチレン及びＣ４−Ｃ１０α−オレフィンからなる群から選択されるオレフィンとを含む結晶性ランダムコポリマーであり、ただし、α−オレフィンがエチレンのとき、結晶性ランダムコポリマーは約１０重量％の最大重合化エチレン含量を含み、α−オレフィンがＣ４−Ｃ１０α−オレフィンのとき、結晶性ランダムコポリマーは約２０重量％の最大重合化α−オレフィン含量を含む、
（ｃ）プロピレンと、エチレン、Ｃ４−Ｃ１０α−オレフィン類、及びこれらの混合物からなる群から選択される２種類のオレフィンとの結晶性ランダムターポリマーであり、ただし、当該結晶性ランダムターポリマーは約２０重量％の最大重合化Ｃ４−Ｃ１０α−オレフィン含量を含み、少なくとも１種のα−オレフィン類がエチレンのとき、該結晶性ランダムターポリマーは約５重量％の最大重合化エチレン含量を含む、
（ｄ）（ｉ）約１０重量部〜約６０重量部の、少なくとも８０％のキシレン不溶分を有する結晶性プロピレンホモポリマー、又は約６０％を超えるキシレン不溶分を有し、（ａ）プロピレン及びエチレン、（ｂ）プロピレン、エチレン及びＣ４−Ｃ１０α−オレフィン並びに（ｃ）プロピレン及びＣ４−Ｃ１０α−オレフィンからなる群から選択される結晶性コポリマーであり、当該結晶性コポリマーのプロピレン含量が約８５重量％を超え；（ｉｉ）約３重量部〜約２５重量部のエチレン及びプロピレン、又はエチレン及びＣ４−Ｃ１０α−オレフィンからなるコポリマー、ここで、当該コポリマーは周囲温度でキシレンに不溶である、並びに（ｉｉｉ）約１０重量部〜約８０重量部の、（ａ）エチレン及びプロピレン、（ｂ）エチレン、プロピレン及びＣ４−Ｃ１０α−オレフィン、並びに（ｃ）エチレン及びＣ４−Ｃ１０α−オレフィンからなる群から選択されるエラストマーコポリマーであり、ここで、当該エラストマーコポリマーは、場合により、約０．５重量％〜約１０重量％のジエンを含むことができ、そして７０重量％未満のエチレンを含み、当該エラストマーコポリマーは周囲温度でキシレンに可溶であり、その極限粘度は約１．５〜約４．０ｄｌ／ｇである
を含むオレフィンポリマー組成物であり、当該オレフィンポリマー組成物の総重量を基準に（ｉｉ）及び（ｉｉｉ）は合計で約５０重量％〜９０重量％となり、（ｉｉ）／（ｉｉｉ）は０．４未満の重量比であり；当該オレフィンポリマー組成物は少なくとも２段階の重合で製造される、
（ｅ）（ｉ）約１０重量％〜約６０重量％の、少なくとも８０％のキシレン不溶性を示すプロピレンホモポリマー、又は（ａ）エチレン及びプロピレン、（ｂ）エチレン、プロピレン及びＣ４−Ｃ１０α−オレフィン、並びに（ｃ）エチレン及びＣ４−Ｃ１０α−オレフィンからなる群から選択される結晶性コポリマーであり、当該結晶性コポリマーは８５重量％を超えるプロピレン含量を含み、６０％を超えるキシレン不溶性である、（ｉｉ）約２０重量％〜約６０重量％の、（ａ）エチレン及びプロピレン、（ｂ）エチレン、プロピレン及びＣ４−Ｃ１０α−オレフィン、並びに（ｃ）エチレン及びα−オレフィンからなる群から選択される非晶質コポリマーであり、当該非晶質コポリマーは７０重量％未満のエチレンを含み、周囲温度でキシレンに可溶性であり、当該非晶質コポリマーは、場合により、約０．５重量％〜約１０重量％のジエンを含むことができ、そして，（ｉｉｉ）約３重量％〜約４０重量％の、エチレン及びプロピレンからなるコポリマー又はエチレン及びα−オレフィンからなるコポリマーであり、当該コポリマーは周囲温度でキシレンに不溶性である
を含む熱可塑性オレフィン；そして
（ｆ）これらの混合物
から選択する、請求項９〜１２のいずれかに記載の方法。
【請求項１４】
プロピレンポリマーを、結晶性プロピレンホモポリマー類、プロピレンと、エチレン若しくはＣ４−Ｃ１０α−オレフィン類から選択されるオレフィンとを含む結晶性ランダムコポリマー類又はこれらの混合物から選択する、請求項１３に記載の方法。
【請求項１５】
非フェノール系安定剤を、ヒンダードアミン類、ヒドロキシルアミン類、ホスファイト類またはこれらの混合物から選択する、請求項９〜１４のいずれかに記載の方法。
【請求項１６】
非−フェノール系安定剤が、約０．００５〜約０．５ｐｐｈの量で存在する、請求項９〜１５のいずれかに記載の方法。
【請求項１７】
請求項９〜１６のいずれかに記載の方法により製造したビスブレーク化、照射済み押出物。